(57)【要約】【課題】  磁気ヘッドの浮上量を安定して抑制すること。【解決手段】  発泡樹脂層を備える研磨パッド５３ａを貼りつけた上下定盤の間にセットした磁気ディスク用ガラス基板１の両主表面を鏡面研磨する際に、発泡ポアの開口径Ｂと発泡樹脂の材料樹脂硬度Ａとの比率（Ｂ／Ａ）と、ガラス基板の微小うねりとが一定の対応関係にあるという現象を利用し、発泡ポアの開口径Ｂと材料樹脂硬度Ａとの比率（Ｂ／Ａ）を選定することによって、ガラス基板の微小うねりの大きさを所望の値に制御した磁気ディスク用ガラス基板を安定して製造する。【選択図】    図１
2005149668.tif 000002
【特許請求の範囲】
【請求項１】
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度をＡとし、研磨パッド表面の発泡ポアの開口径をＢとしたときに、Ａに対するＢの比率（Ｂ／Ａ）と、この研磨パッドを用いて前記鏡面研磨した後の前記ガラス基板表面の微小うねりの大きさとが、一定の対応関係にあるという現象を利用し、
この対応関係をあらかじめ試験的に求めておき、
この求めた対応関係に基づいて、所望の微小うねりの大きさに対応するＡに対するＢの比率（Ｂ／Ａ）を決定し、
この決定した比率（Ｂ／Ａ）となるＡ及びＢの値を決定し、
この決定したＡ及びＢの値を有する研磨パッドを用いて鏡面研磨することによって、表面の微小うねりが所望の大きさを有する磁気ディスク用ガラス基板を得ることを特徴とする磁気ディスク用ガラス基板の製造方法。
【請求項２】
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度をＡとし、研磨パッド表面の発泡ポアの開口径をＢとしたときに、Ａに対するＢの比率（Ｂ／Ａ）が、０．６μｍ・ｃｍ２／ｋｇ以下となる研磨パッドを選択し、この研磨パッドを用いて鏡面研磨することを特徴とする磁気ディスク用ガラス基板の製造方法。
ただし、Ｂは研磨パッド表面の発泡ポアの開口径［μm］であって、Ａは、発泡樹脂の材料樹脂の硬度であって、樹脂モジュラス（１００％伸長モジュラス）硬度［ｋｇ／ｃｍ２］のことをいう。
【請求項３】
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度Ａが１２０ｋｇ／ｃｍ２以上であり、且つ、研磨パッド表面の発泡ポアの開口径Ｂが６５μｍ以下の研磨パッドを選択し、この研磨パッドを用いて鏡面研磨することを特徴とする磁気ディスク用ガラス基板の製造方法。ただし、Ａは、発泡樹脂の材料樹脂の硬度であって、樹脂モジュラス（１００％伸長モジュラス）硬度［ｋｇ／ｃｍ２］のことであって、Ｂは、研磨パッド表面を電子顕微鏡で観察したときに得られる発泡樹脂層の発泡ポアの開口径［μm］のことをいう。
【請求項４】
前記研磨パッド表面の表面粗さは、Ｒｚで２０μｍ以下であることを特徴とする請求項１〜３のいずれかに記載の磁気ディスク用ガラス基板の製造方法。
ただし、Ｒｚは十点平均粗さとする。
【請求項５】
前記研磨パッドの硬度（Ａｓｋｅｒ−C硬度）は、６２〜８５であることを特徴とする請求項１〜４のいずれかに記載の磁気ディスク用ガラス基板の製造方法。
【請求項６】
請求項１〜５のいずれかに記載の磁気ディスク用ガラス基板の製造方法によって得られた磁気ディスク用ガラス基板上に、少なくとも磁性層を形成することを特徴とする、ロードアンロード方式用磁気ディスクの製造方法。
【発明の詳細な説明】
【技術分野】
【０００１】
本発明は、ＨＤＤ（ハードディスクドライブ）等の磁気ディスク装置に搭載される磁気ディスクの製造方法及び、磁気ディスク用ガラス基板の製造方法に関する。
【背景技術】
【０００２】
今日、情報記録技術、特に磁気記録技術は、急速なＩＴ産業の発達に伴い飛躍的な技術革新が求められている。ＨＤＤ（ハードディスクドライブ）等に搭載される磁気ディスクでは、高情報容量化の要請により１平方インチ辺り４０Ｇビットの以上の高い記録密度を実現できる技術が求められている。
【０００３】
磁気ディスクにおいて、高記録密度を実現する方策の一つとして磁気ディスク表面の表面粗さを平滑化することにより、磁気ヘッドの浮上量を低減することが行われている。磁気ディスクの表面性は、磁気ディスク用基板の表面性による寄与が多く、従って、磁気ディスク用基板の表面を平滑化することにより、磁気ヘッドの浮上量を低減させようと努力されている。
【０００４】
しかし、ＣＳＳ方式用磁気ディスクにおいては、極度に表面を平滑化し過ぎると、磁気ヘッドが磁気ディスクに吸着してしまうという問題があった。従って、ＣＳＳ方式用ディスクにおいては、その基板表面に吸着防止のための凹凸形状が形成されていた。つまり、ＣＳＳ方式用磁気ディスク用ガラス基板では、表面にある程度の凹凸形状を必要とするため、磁気ヘッドの浮上量を一定程度以下には低減することができなかった。
【０００５】
ところが、ＨＤＤの起動停止方法が、従来のＣＳＳ方式に代わって、高情報容量化が可能なＬＵＬ（ロードアンロード）方式が採用されるようになると、磁気ディスク用基板の表面に、磁気ヘッド吸着防止のための凹凸形状を形成する要請が無くなった。このため、ＬＵＬ方式用の磁気ディスク及び磁気ディスク用基板では、一段の磁気ヘッド浮上量低減が可能になった。
【０００６】
しかし、２０ｎｍ以下の磁気ヘッド浮上量を実現しようとした場合、磁気ディスク用ガラス基板においては、単にその表面粗さを平滑化するのみでは、最早、その実現が困難であることが明らかとなってきた。この課題を解決する方法の一つして、本出願人の開発による技術がある（特許文献１）。この文献に開示の技術は、ガラス基板表面の微小うねりを低減することにより、更なる磁気ヘッドの低浮上量化が可能になるのではないか、との着想に基づいている。
【０００７】
そして、この着想のもとに、研究及び実験を重ねた結果、ガラス基板の研磨工程で用いる研磨パッドの表面粗さと、研磨工程後のガラス基板表面の微小うねりとの間に一定の依存関係があることを発見できた。上記文献開示の技術は、この依存関係に従い、所定の表面粗さを備える研磨パッドを選定し、研磨を行うことにより、磁気ヘッドの低浮上量化を実現可能としているものである。
【特許文献１】特開２００２−９２８６７号公報
【発明の開示】
【発明が解決しようとする課題】
【０００８】
ところで、近年、ますます高い記録密度の実現が望まれてきており、それにともない、磁気ヘッドのさらなる低浮上量化も必須となってきている。例えば、１平方インチ辺り６０Ｇビット以上の情報記録密度を実現するには、磁気ヘッドの浮上量を１０ｎｍ以下にすることが必要であるといわれている。このためには、磁気ディスク用ガラス基板表面微小うねりの大きさもそれを実現できる大きさにおさえる必要がある。
【０００９】
しかるに、上記従来の技術では、このような要請に対しては必ずしも十分に対応できないことがわかってきた。例えば、磁気ヘッドの浮上量を安定的に１０ｎｍとなるように維持するためには、少なくとも磁気ディスクのグライド高さを６ｎｍ以下、より安全には５ｎｍ以下とする必要がある。ところが、上記の従来の技術では、このようなグライド高さを十分に満足に実現することが困難であった。
また、ロードアンロード方式用の磁気ディスクの場合、フライスティクション障害が発生しやすいために、特にグライド高さを低減させる必要があることが最近判って来た。このため、特に、ロードアンロード方式用の磁気ディスクの場合では、グライド高さは５ｎｍ以下とすることが望まれる。ところが、上記の従来の技術では、このようなグライド高さを十分に満足に実現することが困難であった。本発明は、磁気ヘッドの浮上量が安定して非常に低く（例えば、１０ｎｍ以下）できるように、磁気ディスク用ガラス基板表面の微小うねりを精度よく制御できる磁気ディスク用ガラス基板の製造方法、及び磁気ディスクの製造方法を提供することを課題とする。また、本発明はＬＵＬ（ロードアンロード）方式に好適な磁気ディスク用ガラス基板の製造方法及び磁気ディスクの製造方法を提供することを課題とする。
【課題を解決するための手段】
【００１０】
上述の課題を解決する手段として第１の手段は、
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度をＡとし、研磨パッド表面の発泡ポアの開口径をＢとしたときに、Ａに対するＢの比率（Ｂ／Ａ）と、この研磨パッドを用いて前記鏡面研磨した後の前記ガラス基板表面の微小うねりの大きさとが、一定の対応関係にあるという現象を利用し、
この対応関係をあらかじめ試験的に求めておき、
この求めた対応関係に基づいて、所望の微小うねりの大きさに対応するＡに対するＢの比率（Ｂ／Ａ）を決定し、
この決定した比率（Ｂ／Ａ）となるＡ及びＢの値を決定し、
この決定したＡ及びＢの値を有する研磨パッドを用いて鏡面研磨することによって、表面の微小うねりが所望の大きさを有する磁気ディスク用ガラス基板を得ることを特徴とする磁気ディスク用ガラス基板の製造方法である。
第２の手段は、
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度をＡとし、研磨パッド表面の発泡ポアの開口径をＢとしたときに、Ａに対するＢの比率（Ｂ／Ａ）が、０．６μｍ・ｃｍ２／ｋｇ以下となる研磨パッドを選択し、この研磨パッドを用いて鏡面研磨することを特徴とする磁気ディスク用ガラス基板の製造方法である。
ただし、Ｂは研磨パッド表面の発泡ポアの開口径［μm］であって、Ａは、発泡樹脂の材料樹脂の硬度であって、樹脂モジュラス（１００％伸長モジュラス）硬度［ｋｇ／ｃｍ２］のことをいう。
第３の手段は、
発泡樹脂層を備える研磨パッドをガラス基板に付圧し、研磨液を供給しながら、前記研磨パッドでガラス基板の両主表面を鏡面研磨する工程を含む磁気ディスク用ガラス基板の製造方法であって、
前記発泡樹脂の材料樹脂の硬度Ａが１２０ｋｇ／ｃｍ２以上であり、且つ、研磨パッド表面の発泡ポアの開口径Ｂが６５μｍ以下の研磨パッドを選択し、この研磨パッドを用いて鏡面研磨することを特徴とする磁気ディスク用ガラス基板の製造方法である。
ただし、Ａは、発泡樹脂の材料樹脂の硬度であって、樹脂モジュラス（１００％伸長モジュラス）硬度［ｋｇ／ｃｍ２］のことであって、Ｂは、研磨パッド表面を電子顕微鏡で観察したときに得られる発泡樹脂層の発泡ポアの開口径［μm］のことをいう。
第４の手段は、
前記研磨パッド表面の表面粗さは、Ｒｚで２０μｍ以下であることを特徴とする第１〜第３のいずれかの手段にかかる磁気ディスク用ガラス基板の製造方法である。
ただし、Ｒｚは十点平均粗さとする。
第５の手段は、
前記研磨パッドの硬度（Ａｓｋｅｒ−C硬度）は、６２〜８５であることを特徴とする第１〜第４のいずれかの手段にかかる磁気ディスク用ガラス基板の製造方法である。
第６の手段は、
第１〜第５のいずれかの手段にかかる磁気ディスク用ガラス基板の製造方法によって得られた磁気ディスク用ガラス基板上に、少なくとも磁性層を形成することを特徴とする、ロードアンロード方式用磁気ディスクの製造方法である。
【発明の効果】
【００１１】
本発明は、発泡ポアの開口径Ｂと材料樹脂硬度Ａとの比率（Ｂ／Ａ）と、ガラス基板の微小うねりとが一定の対応関係にあるという、本願発明者がはじめて見いだした現象を利用し、前記比率（Ｂ／Ａ）を選定することによって、ガラス基板の微小うねりの大きさを所望の値に制御した磁気ディスク用ガラス基板を安定して製造することを可能にし、これにより、磁気ヘッドの浮上量が安定して非常に低く（例えば、１０ｎｍ以下）できる磁気ディスク用ガラス基板、あるいは、フライスティクション障害を防止し、ＬＵＬ（ロードアンロード）方式に好適な磁気ディスク用ガラス基板を安定して製造できるようにしたものである。
【発明を実施するための最良の形態】
【００１２】
図１は研磨パッドの説明図であって、図１（ａ）は研磨パッドの部分断面図、図１（ｂ）は研磨パッドの部分拡大平面図、図２は上下定盤を有する両面研磨装置の主要部断面図、図３は試験例（後述する実施例、比較例に対応）における研磨パッドを構成する発泡樹脂（層）の材料樹脂の硬度、発泡ポアの開口径、ガラス基板表面の微小うねり、グライド高さ等を表にして示した図、図４は研磨パッドの発泡樹脂表面の発泡ポアの開口径Ｂと発泡樹脂の材料樹脂の硬度Ａの比率（Ｂ／Ａ）とこの研磨パッドを用いて鏡面研磨した後のガラス基板表面の微小うねりの大きさとの対応関係を示すグラフである。以下、これらの図面を参照にしながら、本発明の実施の形態にかかる磁気ディスク用ガラス基板の製造方法及び磁気ディスクの製造方法について説明する。
【００１３】
実施の形態にかかる磁気ディスク用ガラス基板の研磨方法は、発泡樹脂からなる研磨パッド５３ａ（図１参照）を貼りつけた上下定盤を有する研磨装置５（図２参照）を用いて磁気ディスク用ガラス基板４の両主表面を鏡面研磨するものである。図１に示されるように、研磨パッド５３ａ（研磨パッド５４ａも同じ）は、基体５３０ａの上に、基層（ベース層）５３１ａが形成され、その上に研磨層（発泡樹脂層）５３２ａが形成されたものである。研磨層（発泡樹脂層）５３２ａは、発泡樹脂からなるもので、内部に多数の発泡ポア５３３ａを有し、また、表面には上記発泡ポア５３３ａが途中で切断されて形成された多数の発泡ポア開口部５３４ａを有する。この発泡ポア開口部５３４ａの開口径ｄが発泡ポア開口径である。即ち、図１に示すとおり、実施の形態にかかる研磨パッド５３ａは、研磨パッドの研磨面側の表面に発泡樹脂層５３２aが形成され、その発泡樹脂層５３２aの表面、即ち、研磨パッド５３aの研磨面側の表面には、発泡ポア５３３ａが開口して開口部５３４aを形成している研磨パッドである。鏡面研磨工程では、この研磨パッド５３ａが、上定盤５３の付圧によってガラス基板４に付圧され、図示しない研磨液供給部から供給される研磨液と協働して、ガラス基板４の表面を鏡面研磨する。
【００１４】
図２に示されるように、上記研磨パッド５３ａは、上定盤５３及び下定盤５４を有する研磨装置５の上記上定盤５３に貼り付けられる。なお、下定盤５４にも同様の研磨パッド５４ａが貼り付けられる。研磨対象たる磁気ディスク用ガラス基板４は、研磨用キャリア１の被研磨体保持孔２にセットされて、上定盤５３及び下定盤５４の間に配置される。研磨装置５は、図示しないが、上定盤５３及び下定盤５４の間に研磨用キャリア１挟んだ状態で互いに逆回転するとともに、研磨用キャリア１も遊星運動して、研磨パッド５３ａ，５４ａによって磁気ディスク用ガラス基板４を研磨する機構を有している。つまり、遊星歯車機構を用いた両面研磨装置である。
【００１５】
一般に、磁気ディスク用ガラス基板は、溶融ガラスを、ダイレクトプレスして、直径６６ｍｍφ、厚さ１．２ｍｍ程度の円盤状に形成した後、（１）粗ラッピング工程、（２）形状加工程、（３）端面研磨工程、（４）精ラッピング工程、（５）第一ポリッシング工程、（６）第二ポリッシング工程（鏡面研磨工程）、（７）洗浄工程、（８）化学強化工程、（９）洗浄、等の工程を経て得られる。また、磁気ディスクは、工程（９）の後に、（１０）磁気ディスク製造工程を実施することによって得られる。ここで、（６）第二ポリッシング工程は、研磨装置５の上下定盤に、表面に発泡樹脂層が形成された研磨パッドを貼りつけて磁気ディスク用ガラス基板の両主表面を鏡面研磨する工程である。この実施の形態にかかる磁気ディスク用ガラス基板の研磨方法は、上記（６）第二ポリッシング工程の際の研磨方法に適用されるものである。
【００１６】
実施の形態にかかる磁気ディスク用ガラス基板の製造方法は、まず、試験的に、上述の（１）〜（１０）の工程を実施して、複数の磁気ディスク用ガラス基板及び磁気ディスクを製造する。その場合に、各ガラス基板製造の毎に上記（６）第二ポリッシング工程で用いる研磨パッドの発泡樹脂層５３２ａの材料樹脂硬度Ａ及び発泡ポアの開口径Ｂを種々変えてそれらの比率（Ｂ／Ａ）を異ならしめる。具体的には、発泡樹脂（層）の材料となる材料樹脂として様々な硬度Ａの樹脂を選定し、この樹脂を発泡せしめて発泡樹脂を作製し、この発泡樹脂を層として形成した研磨パッドによりガラス基板の鏡面研磨を行う。そして、ガラス基板の製造後、それぞれの基板の微小うねりの大きさを測定し、両者の関係を求めておく。そして、実際に製品を生産する際に、その製品に要求される微小うねりの大きさが定まったら、上記求めた対応関係に基づいて材料樹脂硬度と発泡ポアの開口径を決定し、この樹脂硬度の材料樹脂を発泡せしめて所望の発泡樹脂を作製し、この発泡樹脂を層として形成した研磨パッドを用いて上記（６）第二ポリッシング工程を実施して製品を製造する。これにより、所望の微小うねりを有する磁気ディスク用ガラス基板製品を安定して確実に得ることができる。なお、発泡ポアの開口径は、鏡面研磨前に、発泡樹脂層の表面を削る（ドレスする）ことによって所望に調整することもできる。
【００１７】
なお、ここで、研磨パッド５３ａの表面の発泡ポア５３３ａの発泡ポア開口部５３４ａの開口径ｄ（＝Ｂ）は、具体的には研磨パッド表面を電子顕微鏡などによって観察することにより特定することができる。単位は例えば［μm］である。発泡ポアの開口径値としては、平均開口径（平均開口直径）を用いる。また、上述の実施の形態において、好ましい研磨層（発泡樹脂層）の厚さは、２００〜６００μｍ、さらに好ましくは３００〜５５０μｍである。
【００１８】
また、「微小うねり」は、フェイズ・シフトテクノロジー社製の多機能表面解析装置（ＭｉｃｒｏＸＡＭ）などによって測定したもので規定される。従来の触針式の表面粗さ計とは異なり、白色光をコヒーレントフィルターを通して得られた光（波長：５５２．８ｎｍ）を用いて磁気ディスク用ガラス基板面の所定領域を走査し、磁気ディスク用ガラス基板面からの反射光と基準面からの反射光とを合成し、合成点に生じた干渉縞より、微小うねりを計算して得られる。
【００１９】
図５は多機能表面解析装置の測定原理説明図である。図５に示されるように、干渉計の原理により、光波を二つに分け、その後に合成するもので、干渉縞は、Ａ→Ｂの光路と、Ｃ→Ｄの光路の光路差によって現れる。なお、その測定の原理を逸脱しない範囲で測定に使用する光を変えることもできる。
【００２０】
多機能表面解析装置の微小うねりの測定は、ガラス基板主表面の記録再生用領域の中の任意の領域、好ましくは中心部又は、端部から所定距離だけ離間した領域に５０μｍ２〜４ｍｍ２の範囲内の中から適宜矩形領域を選択する。例えば後述する試験例（実施例、比較例）の微小うねりは、５００μｍ×６００μｍの矩形領域を選択したときの測定値である。また、うねりの波長（山と山、又は谷と谷との距離）としては、２μｍ〜４ｍｍを選択した。微小うねりは下記式によって得られる。
【００２１】
【数１】
2005149668.tif 000003
ここで、Ｒａ'は、中心線から測定曲線までの偏差の絶対値の平均の差、ｘｉは、測定ポイントにおける測定ポイント値（測定ポイントにおいてある基準線から測定曲線までの高さ）、ｘは、上記測定ポイント値の平均値ｎは、測定ポイント数とする。なお、この微小うねりＲａ'は、日本工業規格ＪＩＳＢ０６０１に掲げる表面粗さＲａの算出計算式を、本発明で定義される微小うねりの概念に拡張した算出方法である。
【００２２】
なお、微小うねりの算出方法としては、微小うねりの最大高さｗａを用いることもできる。微小うねりの最大高さｗａとは、測定エリアにおいて全測定ポイントにおける測定曲線の最高点と最低点の高さとの差の値である。しかし、磁気ディスク用ガラス基板表面には、磁気ディスク用ガラス基板自体の表面状態を直接的には関係のないパーティクルなど異常突起が含まれることがあり、微小うねりの測定の際には、このような異常突起の点を含むかたちで測定されることがあるので、それを最大高さｗａとしてしまうと大きな誤差が生じてしまう場合がある。
【００２３】
このような、異常突起の測定値を除外する手法として、全部の測定点について、測定値を横軸に、その測定値が得られた測定個数を縦軸に表したヒストグラム（測定値とその対応個数との関係を示す分布図であり、通常は正規分布曲線となる）をとったときに、その分布曲線において、測定値を最小値から次第に大きくしていきながら各測定値に対応する測定の個数を累積していったとき、その累積個数が全個数の９５％になったときの測定値を有効な測定値の最大値とする手法を用いることもできる。この手法による最大値を「９５％ＰＶ値」とし、この「９５％ＰＶ値」を最大高さｗａとし、この最大高さｗａを微小うねりと表現することもできる。（詳しくは、特開２０００−３４８３３０号参照）。
【００２４】
本実施の形態において、磁気ディスク用ガラス基板表面の微小うねりは、上述のＲａ'、９５％ＰＶ値どちらを採用することもできるが、実用上Ｒａ'を用いることが簡便である。磁気ディスクとしたときにグライド高さを確実に６ｎｍ以下、特に５ｎｍ以下とするためには、Ｒａ'は０．３５ｎｍ以下であることが好ましい。この点は、図３に掲げる試験例（実施例、比較例）の表により判明したものである。また、本発明で使用する発泡樹脂の研磨パッドは、特に限定されない。発泡樹脂の研磨パッドは、発泡構造により、独立発泡系と連続発泡系に大別される。独立発泡系は、発泡形態から研磨スラリーが研磨布の内部に浸透せず被加工物と研磨布の間にあるいは接触界面のみ存在するため、一般的に同一加工圧力下ではスラリーの流量を少なくすることができるとされている。独立発泡系としては、気泡混入タイプ、無気泡タイプとがある。
【００２５】
また、連続発泡系は、一般に不織布を基層（ベース層）とし、その遷移交絡体中に含浸された種々の樹脂が繊維同士のバインダーとして働くとともに、その樹脂相自体が連続発泡構造をもつ。連続発泡系は、独立発泡系と異なり、研磨布内部へのスラリーの浸透は起こる。独立発泡系としては、スウェードタイプ、不織布を基層（ベース層）とした研磨布（凝固ポリマータイプ、凝固・光かタイプ）がある。
【００２６】
中でも、磁気ディスク用ガラス基板の精密研磨用の研磨パッドとしては、スウェードタイプのものが使われている。スウェードタイプの研磨布は、例えば、天然繊維、再生繊維又は合成繊維からなる編織布又は、不織布、あるいはこれらのスチレンブタジエンゴム、ニトリルブタジエンゴム等のゴム状物質又はポリウレタンエラストマー等の樹脂を充填して得られる基層（ベース層）に、ポリウレタンエラストマーの溶液を塗布し、これを凝固液で処理し湿式凝固を行って多孔質銀面層を形成せしめ、水洗い乾燥後、該銀面層表面をサンドペーパーなどの研磨機などで研磨して、表面孔形状が均一で、且つ断面孔形状が基体面に垂直で均一な紡錘状気孔を有するスウェードタイプの研磨布が製造される。なお、発泡樹脂層の材料樹脂としてはポリウレタンが好適であるが、本発明によれは、特に、ポリエステル系ポリウレタンを選択することが好適であることが判明している。
【００２７】
また、「材料樹脂硬度」とは  発泡樹脂（例えば発泡ポリウレタンなど）の材料となる樹脂の樹脂硬度のことである。本発明者によれば、この樹脂硬度として、樹脂モジュラス（１００％伸長モジュラス）硬度を利用することが好適であることが判明した。樹脂モジュラス（１００％伸長モジュラス）硬度とは、樹脂材料を１００％伸長させたときの樹脂材料の単位断面積あたりの応力として定義される。具体的には、オートグラフなどの測定装置を用いて測定することができる。例えば、樹脂材料のフィルム（０．５ｃｍ×４ｃｍ程度）の試料を作成し、このフィルムの中央部分に適度な間隔を空けて目印線を引く。次に、この試料フィルムを引張力により伸長させて、目印線の間隔が１００％伸長したときの強度を記録する。この強度、即ち引張応力を試料フィルムの断面積で除した数値が樹脂モジュラス（１００％伸長モジュラス）硬度である。単位は例えば、［ｋｇ／ｃｍ２］である。
【００２８】
また、発泡樹脂層が形成された後の、研磨パッド自体の硬度としては、アスカーＣ硬度を利用することができる。アスカーＣ（ASKER C）硬度とは、日本ゴム協会標準規格（ＳＲＩＳ０１０１）に定めるものであって、デュロメータ（スプリング式硬度計）などにより特定することができる。本発明に好適な研磨パッドとしては、アスカーＣ硬度で６２〜８５の研磨パッドの中から選択するのがよい。
【００２９】
次に、試験的に、上述の（１）〜（１０）の工程を実施して、複数の磁気ディスク用ガラス基板及び磁気ディスクを製造し、その際に、各基板製造の毎に上記（６）第二ポリッシング工程で用いる研磨パッド５３ａの発泡樹脂層５３２ａの材料樹脂の硬度（Ａ）、発泡ポア開口径ｄ（Ｂ）を異ならしめ、製造後、それぞれの基板の微小うねりの大きさを測定し、これらの間の関係を求めた例を以下で説明する。
【００３０】
（１）  粗ラッピング工程
まず、溶融ガラスを、上型、下型、胴型を用いたダイレクトプレスして、直径６６ｍｍφ、厚さ１．２ｍｍの円盤状のアルミノシリケートガラスからなる磁気ディスク用ガラス基板を得た。この場合、ダイレクトプレス以外に、ダウンドロー法やフロート法で形成したシートガラスから研削砥石で切り出して円盤状の磁気ディスク用ガラス基板を得てもよい。なお、アルミノシリケートガラスとしては、ＳｉＯ２：５８〜７５重量％、Ａｌ２Ｏ３：５〜２３重量％、Ｌｉ２Ｏ：３〜１０重量％、Ｎａ２Ｏ：４〜１３重量％を主成分として含有する化学強化ガラスを使用した。
【００３１】
次いで、磁気ディスク用ガラス基板にラッピング工程を施した。このラッピング工程は、寸法制度及び形状制度の向上を目的としている。ラッピング工程は、両面ラッピング装置を用いて行い、砥粒の粒度を＃４００で行った。詳しくは、粒度＃４００のアルミナ砥粒を用い、荷重Ｌを１００ｋｇ程度に設定して、内転ギアと外転ギアを回転させることによって、キャリア内に収納した磁気ディスク用ガラス基板の両面を面精度０〜１μｍ、表面粗さＲｍａｘで６μｍ程度に仕上げた。
【００３２】
（２）  形状加工工程
次に、円筒状の砥石を用いて磁気ディスク用ガラス基板の中央部分に孔を開けるとともに、外周端面も研削して直径６５ｍｍφとした後、外周端面及び内周面に所定の面取り加工を施した。このときの磁気ディスク用ガラス基板端面（内周、外周）の表面粗さは、Ｒｍａｘで４μｍ程度であった。
【００３３】
（３）  端面研磨工程
次いで、ブラシ研磨により、磁気ディスク用ガラス基板を回転させながら磁気ディスク用ガラス基板の端面（内周、外周）の表面粗さをＲｍａｘで１μｍ、Ｒａで０．３μｍ程度に研磨した。上記端面研磨工程を終えた磁気ディスク用ガラス基板の表面を水洗浄した。
【００３４】
（４）  精ラッピング工程
次に、砥粒の粒度を＃１０００に変え、磁気ディスク用ガラス基板表面をラッピングすることにより、平坦度３μｍ、表面粗さＲｍａｘが２μｍ程度、Ｒａが０．２μｍ程度とした。なお、Ｒｍａｘ、Ｒａは原子間力顕微鏡（ＡＦＭ）で測定、平坦度は、平坦度測定装置で測定したもので、磁気ディスク用ガラス基板表面の最も高い部位と、最も低い部位との上下方向（表面に垂直な方向）の距離（高低差）である。上記精ラッピング工程を終えた磁気ディスク用ガラス基板を、中性洗剤、水の各洗浄槽に順次浸漬して洗浄した。
【００３５】
（５）  第一ポリッシング工程
次に、ポリッシング工程を施した。このポリッシング工程は、上述したラッピング工程で残留した傷や歪みの除去を目的とするもので、両面研磨装置を用いて行った。詳しくは、研磨パッドとして硬質ポリシャを用い、以下の研磨条件で実施した。
研磨液：酸化セリウム（平均粒径１．３μｍ）＋水
荷重（付圧）：８０〜１００ｇ／ｃｍ２
研磨時間：３０〜５０分
除去量：３５〜４５μｍ
【００３６】
上記ポリッシング工程を終えた磁気ディスク用ガラス基板を、中性洗剤、純水、純水、ＩＰＡ、ＩＰＡ（蒸気乾燥）の各洗浄槽に順次浸漬して、洗浄した。なお、各洗浄槽には超音波を印加した。また、この洗浄工程は、次の第二ポリッシング工程において使用する研磨液が同一のものである場合、省略することもできる。また、第一ポリッシング工程で使用する硬質ポリシャは、特に限定されず、目標とする表面粗さ、磁気ディスク用ガラス基板の端部形状等によって適宜選択することが可能である。
【００３７】
（６）  第二ポリッシング工程（鏡面研磨工程）
次に、前述した遊星歯車機構を利用した両面研磨装置を用い、研磨パッドを変えて第二ポリッシング工程を実施した。使用した発泡樹脂は、材料樹脂の硬度が樹脂モジュラス（１００％伸長モジュラス）硬度で１３０ｋｇ／ｃｍ２のポリエステル系ポリウレタンとした。電子顕微鏡で観察したときの研磨パッド表面に開口する発泡ポアの開口径（平均径）は４０μｍである。［電子顕微鏡で観察した研磨パッド表面の発泡ポアの開口径／樹脂モジュラス（１００％伸長モジュラス）硬度］は０．３１μｍ・ｃｍ２／ｋｇである。研磨パッドは、研磨パッドの表面粗さＲｚ（Ｒｚは十点平均粗さ）が１μｍ〜１０μｍの範囲内にあるものを選定した。研磨パッドのアスカーC硬度は７５とした。
【００３８】
研磨液は、研磨砥粒（研磨剤）として酸化セリウム（平均粒径０．５μｍ）を選択し、超純水と混合したスラリー（遊離砥粒）を用いた。
その他の研磨条件は、
荷重（付圧）：５０〜１５０ｇ／ｃｍ２
研磨時間：１０〜１５分
除去量：３〜５μｍである。
【００３９】
（７）  洗浄工程
上記第二ポリッシング工程を終えた磁気ディスク用ガラス基板を、硫酸に浸漬して洗浄を行った。なお、各洗浄槽には超音波を印加した。さらに、中性洗剤、純水、純水、ＩＰＡ、ＩＰＡ（蒸気乾燥）の各洗浄槽に順次浸漬して、洗浄した。
【００４０】
（８）  化学強化工程
次に、上記ラッピング、ポリッシング、洗浄工程を終えた磁気ディスク用ガラス基板に化学強化を施した。化学強化には、硝酸カリウム（６０％）と硝酸ナトリウム（４０％）を混合した化学強化塩を用意し、この化学強化塩を３７５℃に加熱し、３００℃に予熱された洗浄済みの磁気ディスク用ガラス基板を約３時間浸漬して行った。この浸漬の際に、磁気ディスク用ガラス基板の表面全体が化学強化するように、複数の磁気ディスク用ガラス基板が端面で保持されるようにホルダーに収納した状態で行った。
【００４１】
このように、化学強化塩に浸漬処理することによって、磁気ディスク用ガラス基板表層のリチウムイオン、ナトリウムイオンは、化学強化塩中のナトリウムイオン、カリウムイオンにそれぞれ置換され磁気ディスク用ガラス基板は強化される。磁気ディスク用ガラス基板の表層に形成された圧縮応力層の厚さは、約１００〜２００μｍであった。上記化学強化を終えた磁気ディスク用ガラス基板を２０℃の水槽に浸漬して急冷し、約１０分維持した。
【００４２】
（９）  洗浄工程
上記急冷を終えた磁気ディスク用ガラス基板を、硫酸に浸漬し、超音波をかけながら洗浄を行った。このようにして得られた磁気ディスク用ガラス基板表面の表面粗さをＡＦＭで測定したところ、鏡面状態であり、その値は、Ｒｍａｘ＝３．４２ｎｍ、Ｒａ＝０．３５ｎｍであった。また、微小うねりの平均粗さＲａ'は、０．３３ｎｍであり、良好な結果が得られた。
【００４３】
（１０）  磁気ディスクの製造工程
上述した工程を経て得られた磁気ディスク用ガラス基板に対し、スパッタリング装置にて、ＮｉＡｌシード層、ＣｒＶ下地層、ＣｏＰｔＣｒＢ磁性層、水素化カーボン保護層を成膜し、ディップ法によりパーフルオロポリエーテル潤滑層を形成して磁気ディスクを作製した。
【００４４】
なお、得られた磁気ディスクは、ＡＥセンサーを用いたグライド高さ、ロードアンロード耐久試験（６０万回の連続ロードアンロード）を行ったところ、グライド高さは４．８ｎｍであった。また、ロードアンロード耐久性試験においても、フライスティクション障害やヘッドクラッシュ障害を起こすことは無かった。
この試験例の結果は、図３の表では、実施例１として掲げる。
【００４５】
次に、別の試験例として、第二ポリッシング工程で使用した研磨パッドを図３に掲げる表のように選択した（実施例２〜５）。なお、図３に掲げない事項については、実施例１と同様である。発泡ポアの開口径の調整は、発泡形態による調整と、発泡樹脂層の表面ドレスによる調整を併せて行うことにより実施した。
【００４６】
実施例２〜５において実施したロードアンロード耐久試験（６０万回の連続ロードアンロード）においても、実施例１と同様に、フライスティクション障害やヘッドクラッシュ障害は発生しなかった。
【００４７】
図３に掲げるように、実施例１〜４の試験例では、グライド高さ５．０ｎｍ以下を実現できることが判る。また、実施例１〜５の試験例では、グライド高さ６．０ｎｍ以下を実現できることが判る。
【００４８】
次に、別の試験例として、第二ポリッシング工程で使用した研磨パッドを図３に掲げる表のように選択した（比較例１〜４）。なお、ここでいう比較例１〜４とは、本発明の第２の手段又は第３の手段に関する発明についての比較例という意味であって、第１の手段については試験例である。なお、この比較例１〜４の発泡樹脂は、ポリカーボネイト系ポリウレタンである。
【００４９】
以上の試験例（実施例、比較例）における結果は、図３にまとめて表にして示した通りである。比較例１〜４では、微小うねりＲａ'を０．３５ｎｍ以下にできないとともに、グライド高さが７ｎｍ以上となってしまうので、磁気ヘッドの浮上量を１０ｎｍ以下とすることができない。
【００５０】
なお、比較例１〜４では、ロードアンロード耐久試験においてフライスティクション障害が発生した。このため、ロードアンロードは２０万回程度しか耐久できなかった。従って、本発明によれば、ロードアンロード方式用磁気ディスクで特に課題となるフライスティクション障害を好適に防止することができることが判る。
【００５１】
図４は、図３の表における発泡ポアの開口径Ｂと発泡樹脂層の材料樹脂硬度Ａの比率（Ｂ／Ａ）とガラス基板表面の微小うねりの大きさとの対応関係をグラフにしたものである。図４に示されるように、Ｂ／Ａと微小うねりの大きさには、因果関係が存在することが判る。
【００５２】
以上のことから、本発明の目的を達成するためには、発泡ポアの開口径Ｂと、発泡樹脂層の材料樹脂の硬度Ａとを、同時に管理する必要があり、また、発泡ポアの開口径Ｂと材料樹脂硬度Ａとの比率（Ｂ／Ａ）を選定することによって、Ｂ／Ａとガラス基板表面の微小うねりとの因果関係を利用して、ガラス基板の微小うねりの大きさを所望の値にすることができることがわかる。したがって、実際に製品を生産する際に、その製品に要求される微小うねりの大きさが定まったら、上記求めた対応関係に基づいて発泡ポアの開口径Ｂと材料樹脂硬度Ａとの比率（Ｂ／Ａ）を選定し、その選定した研磨パッドを用いて上記（６）第二ポリッシング工程を実施して製品を製造する。これにより、所望の微小うねりを有する磁気ディスク用ガラス基板製品を安定して確実に得ることができる。
【００５３】
また、前記Ｂ／Ａとして、０．６μｍ・ｃｍ２／ｋｇ以下となる研磨パッドであれば、微小うねりＲａ'が０．３５nm以下にできるとともに、グライド高さを６ｎｍ以下とすることができる。例えばロードアンロード方式用などの、より低グライド高さが求められる場合には、Ｂ／Ａとして、０．５μｍ・ｃｍ２／ｋｇ以下とすることが好ましい。この場合、グライド高さを５ｎｍ以下とすることができるからである。なお、Ｂ／Ａとしての下限は特に定めるものではないが、実用上、０を超える値であることが必要である。また、発泡樹脂の材料樹脂の硬度が１２０ｋｇ／ｃｍ２以上であり、且つ同時に、研磨パッド表面の発泡ポアの開口径が６５μｍ以下の研磨パッドであれば、微小うねりＲａ'が０．３５nm以下にできるとともに、グライド高さを６ｎｍ以下とすることができる。例えばロードアンロード方式用などの、より低グライド高さが求められる場合には、発泡樹脂の材料樹脂の硬度が１３０ｋｇ／ｃｍ２以上であり、且つ同時に、研磨パッド表面の発泡ポアの開口径が６０μｍ以下の研磨パッドとすることが好ましい。この場合、グライド高さを５ｎｍ以下とすることができるからである。
【００５４】
なお、より安全に磁気ヘッドを浮上させるためには、研磨パッド表面の発泡ポアの開口径が４０μｍ以下の研磨パッドとすることが好ましい。この場合、グライド高さを確実に５ｎｍ未満とすることができるからである（例えば実施例１）。なお、発泡樹脂の材料樹脂の硬度とてしは、硬度が大きければ大きいほど好ましいが、実用上の観点から、２００ｋｇ／ｃｍ２以下という上限値を与えることができる。また、発泡ポアの開口径としては、小さければ小さいほど好ましいが、実用上、０を超える値であることが必要である。
【００５５】
なお、本実施形態に係る磁気ディスク用ガラス基板の硝種、サイズ等については特に限定されない。硝種としては、例えば、アルミノシリケートガラス、ソーダライムガラス、ソーダアルミノ珪酸ガラス、アルミノボロシリケートガラス、ボロシリケートガラス、石英ガラス、結晶化ガラスなどが上げられる。平滑性の点では、一般に結晶化ガラスよりもアモルファスガラスがよく、特に、機械的強度や、耐衝撃性、耐振動性等の点からアルミノシリケートガラスなどの化学強化ガラスが好ましい。
【００５６】
アルミノシリケートガラスとしては、ＳｉＯ２：５８〜７５重量％、Ａｌ２Ｏ３：５〜２３重量％、Ｌｉ２Ｏ：３〜１０重量％、Ｎａ２Ｏ：４〜１３重量％を主成分として含有する化学強化ガラスなどが好ましい。また、近年では、高い平滑性を有する磁気ディスク用ガラス基板が求められていることから、結晶化ガラスの結晶粒径が１００ｎｍ以下の結晶化ガラス基板の開発が行われている。結晶化ガラスは、機械的強度がアモルファスガラスと比べて大きく、また製造工程上、ダイヤモンドペレットによる研削加工を行うなどの利点から平坦性に優れ、且つ高い平滑性の磁気ディスク用ガラス基板が得られるので好ましい。
【００５７】
また、研磨液としては、酸化セリウム遊離砥粒を好適に用いることができる。研磨液に含まれる研磨砥粒の平均粒径としては、０．０４μｍ〜０．８μｍの研磨砥粒を選択するとよい。また、鏡面研磨時のガラス基板へ加える付圧としては、５０〜１５０ｇ／ｃｍ２がよい、研磨パッドの表面粗さＲｚは、２０μｍ以下とするのがよい、特に好ましくは１０μｍ以下である。２０μｍを超えるとグライド高さを低減することが困難となる場合がある。グライド高さを確実に５ｎｍ以下とし、ロードアンロード用途に特に好適な磁気ディスク用ガラス基板又は磁気ディスクを得る観点からは、Ｒｚを１０μｍ以下とすることが好適である。
本発明で得ようとする磁気ディスク用ガラス基板の主表面の表面粗さとしては、Ｒｍａｘで６ｎｍ以下、Ｒａで０．６ｎｍ以下の鏡面であることが好ましい。この表面粗さを超えると、グライド高さを６ｎｍ以下とすることが困難となるからである。特に好ましくは、Ｒｍａｘで５ｎｍ以下、Ｒａで０．５ｎｍ以下である。
また、磁気ディスク用ガラス基板上に形成する磁性層の材料には特に制限はない。磁性層としては、例えば、Ｃｏを主成分と磁性膜が挙げられる。また、必要に応じ、磁気ディスク用ガラス基板と磁性層との間に、シード層や下地層を、磁性層上に保護層や潤滑層を設けてもよい。
【００５８】
シード層としては、その上に形成される下地層や磁性層の結晶粒径を制御する役割があり、例えば、ＮｉＡｌ、ＣｒＮｉ、ＣｒＴｉなどの材料が挙げられる。下地層としては、磁気特性の向上を目的として設けられ、例えば、Ｃｒ、Ｍｏ、Ｖ、Ｔａ、Ｔｉ、Ｗ、Ｂ、Ａｌ、Ｎｉなどの非磁性金属から選ばれる少なくとも一種以上の材料からなる非磁性膜が挙げられる。下地層は単層でも複数層でもかまわない。保護層としては、機械的耐久性、耐食性等のために設けられ、例えば、Ｃｒ、Ｃｒ合金、カーボン、水素化カーボン、窒化カーボン、ジルコニア、ＳｉＯ２などが挙げられる。潤滑層としては、磁気ヘッドとの吸着防止、摩擦係数の低減のために設けられ、パーフルオロポリエーテル潤滑剤などが一般的に使用される。
【産業上の利用可能性】
【００５９】
本発明は、磁気ヘッドの浮上量が安定して非常に低く（例えば、１０ｎｍ以下）できるように、磁気ディスク用ガラス基板表面の微小うねりを精度よく制御できる磁気ディスク用ガラス基板の製造及び磁気ディスクの製造又はＬＵＬ（ロードアンロード）方式に好適な磁気ディスク用ガラス基板の製造に利用できる。
【図面の簡単な説明】
【００６０】
【図１】研磨パッドの説明図である。
【図２】上下定盤を有する研磨装置の主要部断面図である。
【図３】試験例（実施例１〜５、比較例１〜４）における研磨パッドの樹脂硬度、発泡ポアの開口径、ガラス基板表面の微小うねり等を表にして示した図である。
【図４】研磨パッドの発泡樹脂表面の発泡ポアの開口径Ｂと発泡樹脂の材料樹脂硬度Ａの比率（Ｂ／Ａ）とこの研磨パッドを用いて鏡面研磨した後のガラス基板表面の微小うねりの大きさとの対応関係を示すグラフである。
【図５】多機能表面解析装置の測定原理説明図である。
【符号の説明】
【００６１】
１  研磨用キャリア
４  磁気ディスク用ガラス基板
５  研磨装置
５３  上定盤
５３ａ  研磨パッド
５４  下定盤
５３０ａ  基体
５３１ａ  基層（ベース層）
５３２ａ  研磨層（発泡樹脂層層）
５３３ａ  発泡ポア
５３４ａ  発泡ポア開口部
【図１】
2005149668.tif 000004
【図２】
2005149668.tif 000005
【図３】
2005149668.tif 000006
【図４】
2005149668.tif 000007
【図５】
2005149668.tif 000008